"一般式LixMyPO40≦x≦2、0.8≦y≦1.2、Mは1または2以上の金属で表わされる正極活物質を含む正極と、以下の一般式1で表わされるホウ素化合物を0.01wt以上4.0wt以下含有する非水電解質とを備える、非水電解質二次電池。式中、R1、R2およびR3は、互いに同一または異なっていてもよく、分岐している炭素数が4以上の置換基を有していてもよいアルキル基である。前記一般式1で表わされるホウ素化合物は、以下の一般式2で表わされるホウ素化合物から選択される少なくとも1種類のホウ素化合物を含む、請求項1に記載の非水電解質二次電池。式中、R4~R12は、炭素数1または2の置換基を有していてもよいアルキル基である。前記非水電解質には、フッ素と酸素とを含むリン酸リチウム化合物が前記非水電解質の総質量に対して2.0wt以下含まれている、請求項1または2に記載の非水電解質二次電池。前記リン酸リチウム化合物は、モノフルオロリン酸リチウム、ジフルオロリン酸リチウムおよび以下の化学式3で表わされるリン酸リチウム化合物から選択される少なくとも1種類のリン酸リチウム化合物を含む、請求項3に記載の非水電解質二次電池。一般式LixMyPO40≦x≦2、0.8≦y≦1.2、Mは1または2以上の金属で表わされる正極活物質を含む正極と、以下の一般式1で表わされるホウ素化合物を0.01wt以上4.0wt以下含有する非水電解質と、を用いて非水電解質二次電池を製造する、非水電解質二次電池の製造方法。式中、R1、R2およびR3は、互いに同一または異なっていてもよく、分岐している炭素数が4以上の置換基を有していてもよいアルキル基である。しかしながら、上記特許文献1に記載のホウ素化合物を非水電解質に添加した構成においても、リチウムイオン二次電池が高温下で使用された場合の容量の低下、特に、高温下で充放電を繰り返し行った場合の容量の低下が大きく、改良の余地があった。この発明は、上記のような課題を解決するためになされたものであり、この発明の1つの目的は、高温下で使用された場合の容量の低下、特に、高温下で充放電を繰り返し行った場合の容量の低下を抑制することである。以下、本発明を具体化した実施形態を図面に基づいて説明する。まず、図1を参照して、本発明の一実施形態による電池1の構成について説明する。なお、電池1は、本発明の非水電解質二次電池の一例である。本発明の一実施形態による電池1は、図1に示すように、発電要素2を備えている。この発電要素2は、正極3と負極4とセパレータ5とが巻回されることによって形成されている。また、正極3では、アルミニウム箔またはアルミニウム合金箔からなる正極集電体の両面に正極活物質を含有する正極合剤3aが塗布されている。また、負極4では、銅箔からなる負極集電体の両面に負極活物質を含有する負極合剤4aが塗布されている。また、発電要素2は、電池ケース6の内部に収納されているとともに、発電要素2が電池ケース6の内部に収納された状態で電池ケース6の開口部を塞ぐように、電池蓋7が電池ケース6にレーザ溶接により取り付けられている。また、発電要素2の正極3は正極板リード8を介して電池蓋7に接続されているとともに、発電要素2の負極4は負極板リード9を介して電池蓋7の負極端子10に接続されている。また、電池ケース6には、図示しない注液口が形成されている。その注液口を介して電池ケース6の内部に非水電解質を注入した後に、注液口を封止することによって、電池1が形成されている。ここで、本実施形態では、正極3の正極合剤3aには、正極活物質が含有されている。この正極活物質は、一般式LixMyPO40≦x≦2、0.8≦y≦1.2、Mは1または2以上の金属で表わされるオリビン型のリチウム金属リン酸化合物からなる。また、金属からなるMは、FeおよびCoからなる群から選ばれる少なくとも1種類からなるのが好ましい。具体的には、正極活物質は、LiFePO4からなるのが好ましい。また、金属からなるMは2種以上の金属で構成されていてもよい。また、上記のリチウム金属リン酸化合物の粒子表面を非晶質炭素などによって被覆してもよい。これにより、非水電解質のホウ素化合物が正極3上で分解するのをより抑制することが可能である。また、必要に応じて、正極合剤3aに導電助剤、結着剤および粘度調整剤などを含有させてもよい。なお、導電助剤として、アセチレンブラックABや、カーボンブラック、黒鉛などを用いることが可能である。結着剤としては、ポリフッ化ビニリデンPVDFやスチレンーブタジエンゴムなどを用いることが可能である。粘度調整剤としては、N-メチルピロリドンNMPなどを用いることが可能である。また、本実施形態では、負極4の負極合剤4aには、負極活物質が含有されている。負極活物質としては、炭素材料、Al、Si、Pb、Sn、ZnおよびCdなどとリチウムとの合金系化合物、金属リチウム、一般式MOz0≦z≦2、MはW、Mo、Si、CuおよびSnからなる群から選ばれる1種類以上の元素で表わされる酸化物などを用いることが可能である。また、負極活物質の炭素材料としては、黒鉛、難黒鉛化性炭素、易黒鉛化性炭素またはこれらの混合物を用いることが可能である。また、必要に応じて、負極合剤4aに導電助剤、結着剤および粘度調整剤などを含有させてもよい。この際、導電助剤、結着剤および粘度調整剤としては、正極合剤3aと同様の材料を用いることが可能である。発電要素2のセパレータ5としては、不織布および合成樹脂微多孔膜などを用いることが可能である。なお、加工のしやすさおよび耐久性向上の観点から、合成樹脂微多孔膜を用いることが好ましい。特に、ポリエチレンやポリプロピレンなどからなるポリオレフィン系微多孔膜を用いることがより好ましい。また、発電要素2と共に電池ケース6の内部に配置される非水電解質として、電解質塩を非水溶媒に溶解させたものを用いる。電解質塩として、LiPF6を主成分とするとともに、LiBF4などのLiPF6以外の上記電解質塩が混合された混合物を用いることが好ましい。非水電解質の非水溶媒としては、エチレンカーボネートEC、プロピレンカーボネート、ブチレンカーボネート、ジメチルカーボネートDMC、ジエチルカーボネート、エチルメチルカーボネートEMC、ジプロピルカーボネート、メチルプロピルカーボネートおよびジブチルカーボネートなどを用いることが可能である。また、非水溶媒は、非水電解質の導電性や粘度を調整するという観点から、上記した複数の非水溶媒を混合して用いることが好ましい。また、本実施形態では、非水電解質に第1添加物として、以下の一般式1で表わされるホウ素化合物ホウ酸エステルが含有されている。式中、R1、R2およびR3は、互いに同一または異なっていてもよく、分岐している炭素数が4以上の置換基を有していてもよいアルキル基である。特に、一般式1で表わされるホウ素化合物のうち、以下の一般式2で表わされるホウ素化合物から選択される少なくとも1種類のホウ素化合物が非水電解質に含有されているのが好ましい。式中、R4~R12は、炭素数1または2の置換基を有していてもよいアルキル基である。また、一般式1で表わされるホウ素化合物のうち、R1、R2およびR3の各々が同一である方が、ホウ素化合物を容易に形成することができる点から好ましい。たとえば、第1添加物のホウ素化合物ホウ酸エステルとして、一般式1のR1~R3に対応するアルキル基の分岐している炭素数が4である以下の化学式4で表わされるホウ酸トリt-ブチルTTBBおよび以下の化学式5で表わされるホウ酸トリ1-メチルプロピルを用いることが可能である。また、ホウ素化合物として、アルキル基の分岐している炭素数が5である以下の化学式6で表わされるホウ酸トリ1-メチルブチルを用いることが可能である。また、ホウ素化合物として、アルキル基の分岐している炭素数が7である以下の化学式7で表わされるホウ酸トリ1-プロピルブチルおよび以下の化学式8で表わされるホウ酸トリ1、1-ジエチルプロピルを用いることが可能である。また、ホウ素化合物として、アルキル基の分岐している炭素数が5である以下の化学式9で表わされるホウ酸トリ1-エチルプロピルを用いることが可能である。また、ホウ素化合物として、以下の化学式10で表わされるホウ酸トリt-ノナフルオロブチルのように、分岐している炭素数が4であるとともに、置換基としてフッ素を有するアルキル基を含むホウ酸エステルを用いることも可能である。ここで、置換基としてフッ素を有さないアルキル基を含むホウ酸エステルを第1添加物として用いた場合、置換基としてフッ素を有するアルキル基を含むホウ酸エステルを用いた場合よりも負極4上に形成されるSEI被膜の熱安定性を向上させることが可能である。これにより、置換基としてフッ素を有さないアルキル基を含む化学式4~化学式9で表わされるホウ酸エステルを用いる方が、置換基としてフッ素を有するアルキル基を含む化学式10で表わされるホウ酸エステルを用いるよりも好ましい。また、第1添加物として、上記したホウ酸エステルを複数混合した混合物を用いることも可能である。また、本実施形態では、第1添加物のホウ素化合物ホウ酸エステルは、非水電解質の総質量に対して約0.01wt以上約4.0wt以下含有されるように構成されている。また、第1添加物のホウ素化合物に加えて、非水電解質に第2添加物として、フッ素と酸素とを含むリン酸リチウム化合物を約2.0wt以下含有させてもよい。ここで、フッ素と酸素とを含むリン酸リチウム化合物のうち、モノフルオロリン酸リチウムLiPO3F、ジフルオロリン酸リチウムLiPO2F2および以下の化学式3で表わされるジフルオロビス[エタンジオアト-O,O’]リン酸リチウム以下、LFPというからなる群から選ばれる少なくとも1種類以上を用いるのが好ましい。[実施例]次に、本発明の効果を確認するために行った電池の評価試験について説明する。具体的には、上記実施形態に対応する実施例として、以下の実施例1~10による電池1を作製するとともに、比較例として、以下の比較例1~6による電池1を作製して、評価試験を行った。実施例1正極の作製まず、正極合剤3aを作製した。具体的には、LiFePO4からなる正極活物質に、非晶質炭素の原料であるポリビニルアルコールPVAを水に分散させた被覆剤を投入して混合して混合物を作製した。そして、この混合物をスプレードライヤを用いて乾燥させた後に所定の温度で焼成することにより、非晶質炭素により被覆されたLiFePO4からなる正極活物質を得た。その後、非晶質炭素により被覆されたLiFePO4からなる正極活物質と、アセチレンブラックABからなる導電助剤と、ポリフッ化ビニリデンPVDFからなる結着剤とを混合した。この際、正極活物質、導電助剤ABおよび結着剤PVDFの比率が、それぞれ、88質量、6質量および6質量になるように混合して混合物を作製した。そして、この混合物にN-メチルピロリドンNMPからなる粘度調整剤を適量加えて粘度を調整することにより、ペースト状の正極合剤3aを作製した。そして、正極合剤3aを、約20μmの厚みを有するアルミニウム箔の両面に塗布して、正極合剤3aを乾燥させた後に圧延することで正極3を作製した。正極3には正極合剤3aが塗布されていないアルミニウム箔が露出した部位を設け、アルミニウム箔が露出した部位と正極板リード8とを接合した。負極の作製また、負極合剤4aを作製した。具体的には、黒鉛からなる負極活物質と、PVDFからなる結着剤とを混合した。この際、負極活物質黒鉛および結着剤PVDFの比率が、それぞれ、90質量および10質量になるように混合して混合物を作製した。そして、この混合物にNMPからなる粘度調整剤を適量加えて粘度を調整することにより、ペースト状の負極合剤4aを作製した。そして、負極合剤4aを、約15μmの厚みを有する銅箔の両面に塗布して、負極合剤4aを乾燥させた後に圧延することで負極4を作製した。負極4には負極合剤4aが塗布されていない銅箔が露出した部位を設け、銅箔が露出した部位と負極板リード9とを接合した。未注液電池の作製正極3と負極4との間にポリエチレン製微多孔膜からなるセパレータ5を介在させて、正極3と負極4とを巻回することにより発電要素2を作製した。発電要素2を電池ケース6の開口部から電池ケース6の内部に収納して、正極板リード8を電池蓋7に接合し、負極板リード9を負極端子10に接合した。その後に、電池蓋7を電池ケース6の開口部に勘合させてレーザ溶接で電池ケース6と電池蓋7とを接合することによって、非水電解質が電池ケース6の内部に注液されていない未注液状態の電池を作製した。非水電解質の作製および注液また、LiPF6からなる電解質塩を、エチレンカーボネートEC、ジメチルカーボネートDMCおよびエチルメチルカーボネートEMCの体積比が、3:2:5になるように調整した混合溶媒からなる非水溶媒に溶解させた。この際、LiPF6の濃度が1mol/Lになるように、LiPF6を非水溶媒の混合溶媒内に溶解させて非水電解質を作製した。さらに、第1添加物として、ホウ酸トリt-ブチルTTBBを非水電解質の総質量に対して0.01wtになるように非水電解質に添加した。一方、第2添加物であるリン酸リチウム化合物は、非水電解質に添加しなかった。そして、作製した非水電解質を電池ケース6の図示しない注液口から注入した。最後に、注液口を封止することによって、図1に示す実施例1の電池1を作製した。実施例2~5第1添加物としてのホウ酸トリt-ブチルTTBBの含有率が非水電解質の総質量に対してそれぞれ、0.5wt、1.0wt、2.0wtおよび4.0wtになるようにTTBBを非水電解質に添加した点以外は、実施例1と同様にして、実施例2、実施例3、実施例4および実施例5による電池1を作製した。実施例6~8第1添加物としてのTTBBの含有率が非水電解質の総質量に対して0.5wtになるようにTTBBを非水電解質に添加した点と、第2添加物として、ジフルオロビス[エタンジオアト-O,O’]リン酸リチウムLFPを用いるとともに、LFPの含有率が非水電解質の総質量に対して、それぞれ、0.01wt、0.5wtおよび1.0wtになるようにLFPを非水電解質に添加した点と以外は、実施例1と同様にして、実施例6、実施例7および実施例8による電池1を作製した。実施例9第1添加物としてのTTBBの含有率が非水電解質の総質量に対して0.5wtになるようにTTBBを非水電解質に添加した点と、第2添加物として、ジフルオロリン酸リチウムLiPO2F2を用いるとともに、ジフルオロリン酸リチウムの含有率が非水電解質の総質量に対して0.5wtになるようにジフルオロリン酸リチウムを非水電解質に添加した点と以外は、実施例1と同様にして、実施例9による電池1を作製した。実施例10第1添加物としてのTTBBの含有率が非水電解質の総質量に対して0.5wtになるようにTTBBを非水電解質に添加した点と、第2添加物として、モノフルオロリン酸リチウムLiPO3Fを用いるとともに、モノフルオロリン酸リチウムの含有率が非水電解質の総質量に対して0.5wtになるようにモノフルオロリン酸リチウムを非水電解質に添加した点と以外は、実施例1と同様にして、実施例10による電池1を作製した。比較例1非水電解質に第1添加物TTBBを添加しない点以外は、実施例1と同様にして、比較例1による電池1を作製した。比較例2第1添加物としてのホウ酸トリt-ブチルTTBBの含有率が非水電解質の総質量に対して6.0wtになるようにTTBBを非水電解質に添加した点以外は、実施例1と同様にして、比較例2による電池1を作製した。比較例3第1添加物として、以下の化学式11で表わされるホウ酸トリイソプロピルを用いた点と、ホウ酸トリイソプロピルの含有率が非水電解質の総質量に対して0.5wtになるようにホウ酸トリイソプロピルを非水電解質に添加した点と以外は、実施例1と同様にして、比較例3による電池1を作製した。比較例4第1添加物として、以下の化学式12で表わされるホウ酸トリn-ブチルを用いた点と、ホウ酸トリn-ブチルの含有率が非水電解質の総質量に対して0.5wtになるようにホウ酸トリn-ブチルを非水電解質に添加した点と以外は、実施例1と同様にして、比較例4による電池1を作製した。比較例5正極活物質として、スピネル型のリチウム金属酸化物であるLiMn2O4を用いた点と、非水電解質に第1添加物を添加しない点と以外は、実施例1と同様にして、比較例5による電池1を作製した。比較例6正極活物質としてLiMn2O4を用いた点と、第1添加物としてのホウ酸トリt-ブチルTTBBの含有率が非水電解質の総質量に対して0.5wtになるようにTTBBを非水電解質に添加した点と以外は、実施例1と同様にして、比較例6による電池1を作製した。評価試験まず、作製した実施例1~10の電池1および比較例1~6の電池1を用いて、初期容量の測定を行った。具体的には、実施例1~10の電池1および比較例1~6の電池1の各々に対して、25°Cの温度条件下で、450mAの一定電流を流して3.6Vの電圧を有するまで充電した定電流充電。その後、各々の電池1に対して、3.6Vの一定電圧で充電を継続した定電圧充電。ここで、定電流充電の経過時間と、定電圧充電の経過時間との合計が3時間になるように充電を行った。そして、各々の電池1に対して、初期電圧としての3.6Vから放電終止電圧である2.0Vまで低下するまで、450mAの一定電流で放電させた。そして、放電終止電圧2.0Vになるまでに放電した容量放電容量を初期容量として測定した。その後、初期容量を測定した後の実施例1~10の電池1および比較例1~6の電池1を用いて、60°Cサイクル寿命試験を行った。具体的には、実施例1~10の電池1および比較例1~6の電池1の各々に対して、60°Cの温度条件下で、450mAの一定電流を流して3.6Vの電圧を有するまで充電した定電流充電。その後、各々の電池1に対して、3.6Vの一定電圧で充電を継続した定電圧充電。ここで、定電流充電の経過時間と、定電圧充電の経過時間との合計が3時間になるように充電を行った。そして、各々の電池1に対して、初期電圧としての3.6Vから放電終止電圧である2.0Vまで電圧が低下するまで、450mAの一定電流で放電させた。なお、充電後および放電後に、60°Cの温度条件下で10分間だけ休止させた。この一連の充放電サイクルを1サイクルとして、各々の電池に対して、500サイクル繰り返した。そして、充放電サイクルを500サイクル行った後に、再度、上記した初期容量の測定と同一条件で充放電を行い、その際の放電容量をサイクル後容量とした。また、500サイクル終了後のサイクル後容量を初期容量で除することによって、60°Cサイクル寿命試験前後での放電容量の保持率を容量保持率として算出した。なお、サイクル寿命試験における60°Cの温度条件は、通常のサイクル寿命試験の温度条件23°Cなどに比べて高温である。実施例1~5の電池1および比較例1~6の電池1の容量保持率を以下の表1に示す。また、実施例6~10の電池1の容量保持率を以下の表2に示す。表1および表2に示した評価試験の結果から、実施例1~10のように、正極の正極活物質がLiFePO4であるとともに、非水電解質がホウ酸トリt-ブチルTTBBを0.01wt以上4.0wt以下含有することによって、充放電の繰り返しによる容量の低下を抑制することができることが判明した。より詳細に考察すると、表1に示すように、実施例1~5と比較例1との結果から、ホウ酸トリt-ブチルTTBBを0.01wt以上4.0wt以下含有する実施例1~5の容量保持率は、TTBBを含有しない比較例1の容量保持率と比べて高くなることが判明した。特に、非水電解質がTTBBを0.05wt以上2.0wt以下含有する場合、容量保持率が顕著に高く、非水電解質がTTBBを0.05wt以上2.0wt以下含有する構成がより好ましいことが判明した。これは、実施例1~5の電池1では、非水電解質に負極の黒鉛と反応するTTBBが存在することにより、負極上にホウ素を含むSEI被膜が十分に形成されたので、負極での非水電解質の分解を抑制することができたからであると考えられる。また、実施例1~5の容量保持率は、6.0wtのTTBBを含有する比較例2の容量保持率と比べて高くなることが判明した。これは、比較例2の電池では、非水電解質の過剰のTTBBと負極の黒鉛とが反応することに起因して、負極上に形成されたSEI被膜の厚みが過度に大きくなり、厚みの大きいSEI被膜に起因して負極の電気抵抗が大きくなったからであると考えられる。また、実施例2と比較例3および4との結果から、TTBBを0.05wt含有する実施例2の容量保持率は、ホウ酸トリイソプロピルを0.05wt含有する比較例3の容量保持率、およびホウ酸トリn-ブチルを0.05wt含有する比較例4の容量保持率と比べて、高くなることが判明した。実施例2の電池1では、3つのアルキル基の分岐している炭素数が4以上であるTTBBを含有することによって、負極上にホウ素を含むSEI被膜が密に形成されたと考えられる。これにより、負極上に安定なSEI被膜が十分に形成され、この結果、高温下の充放電の繰り返しによる容量の低下を抑制することができたと考えられる。一方、比較例3では、3つのアルキル基の分岐している炭素数が34未満であるホウ酸トリイソプロピルを含有することによって、一般式1のR1~R3に対応するアルキル基の分岐している炭素数が少ないので、負極上にホウ素を含むSEI被膜が密に形成されなかったと考えられる。また、比較例4では、3つのアルキル基が直鎖状に形成されており、分岐していないホウ酸トリn-ブチルを含有することによって、一般式1のR1~R3に対応するアルキル基が分岐していないので、負極上にホウ素を含むSEI被膜が密に形成されなかったと考えられる。また、実施例2と比較例6との結果から、正極の正極活物質がLiFePO4である実施例2の容量保持率は、正極の正極活物質がLiMn2O4である比較例6の容量保持率と比べて、高くなることが判明した。比較例6の電池では、LiMn2O4が、TTBBが分解されない程度の酸化還元電位よりも高い酸化還元電位を有しているため、正極でTTBBが分解されてしまう。このため、非水電解質のTTBBが不足して、負極上に十分なSEI被膜が形成されなかったと考えられる。一方、実施例2のようにLiMn2O4より酸化還元電位が低いLiFePO4を正極活物質として用いた場合、正極でのTTBBの分解が抑制されることによって、非水電解質に十分なTTBBが存在し、負極上にSEI皮膜を密に形成することができたと考えられる。すなわち、正極活物質に一般式LixMyPO4で表わされるオリビン型のリチウム金属リン酸化合物を用いた場合に、高温下の充放電の繰り返しによる容量の低下を顕著に抑制することができると考えられる。さらに、表1および表2に示す実施例2および6~10の結果から、0.5wtのTTBBと、0.01wt以上2.0wt以下のLFP、ジフルオロリン酸リチウムまたはモノフルオロリン酸リチウムとを含有する実施例6~10の容量保持率66.2~74.5は、非水電解質が0.5wtのTTBBのみを含有する実施例2の容量保持率64.3と比べて、1.9以上高くなることが判明した。特に、0.5wt以上2.0wt以下のLFPを含有する実施例7および8は、0.01wtのLFPを含有する実施例6よりも高い容量保持率を示した。これにより、非水電解質にLFPが0.5wt以上2.0wt以下含有される場合が好ましいことが判明した。これらの結果から、正極の正極活物質がLiFePO4であるとともに、非水電解質が0.5wt以上1.0wt以下のホウ酸トリt-ブチルTTBBと、0.5wt以上2.0wt以下のLFPとを含有する場合に、最も容量保持率を向上させることができることが判明した。"